(57)【要約】【課題】赤外線吸収層を始めとする種々の光学機能層を有する光学機能シートを長期間使用した場合に、光学機能層が経時的に劣化し、ヘイズの増加等の光学機能が低下することを解消することを課題とする。【解決手段】シート状基材２、および光学機能を発現する材料を含有する透明樹脂からなる光学機能層３とを積層し、光学機能層３の単位面積あたりにおける最大径が０．２μｍ〜３０μｍの異物の含有量を４０個／ｍ2以下とすることにより課題を解決することができた。光学機能層３は例えば赤外線吸収層やネオン光遮蔽層であり、他の光学機能層が複合されていてもよい。【選択図】        図１
2005301191.tif 000002
【特許請求の範囲】
【請求項１】
少なくともフィルム状基材、および光学機能を発現する材料を含有する透明樹脂からなる光学機能層とから構成された積層構造を有しており、前記光学機能層の単位面積あたりにおける最大径が０．２μｍ〜３０μｍの異物の含有量が、４０個／ｍ2以下であることを特徴とする光学機能フィルム。
【請求項２】
少なくともフィルム状基材、および光学機能を発現する材料を含有する透明樹脂からなる光学機能層とから構成された積層構造を有しており、前記光学機能層の単位面積あたりにおける最大径が３μｍ〜１２μｍの異物の含有量が、１個／ｍ2〜２０個／ｍ2であることを特徴とする光学機能フィルム。
【請求項３】
前記光学機能層は、赤外線吸収機能、電磁波遮蔽機能、色調調整機能、ネオン光遮蔽機能、反射防止機能、もしくは防眩機能のいずれか一種もしくは二種以上の機能を有する一層もしくは二層以上からなることを特徴とする請求項１または請求項２記載の光学機能フィルム。
【請求項４】
前記光学機能層は、少なくとも赤外線吸収機能を有する層であることを特徴とする請求項１〜請求項３いずれか記載の光学機能フィルム。
【請求項５】
前記光学機能層は、少なくともネオン光遮蔽機能を有する層であることを特徴とする請求項１〜請求項３いずれか記載の光学機能フィルム。
【請求項６】
さらに、対象物への貼り付け用の粘着剤層、または前記粘着剤層および前記粘着剤層保護用の剥離性フィルムを備えたことを特徴とする請求項１〜請求項５いずれか記載の光学機能フィルム。
【請求項７】
請求項１〜請求項６いずれか記載の光学機能フィルムをディスプレイの前面に配置したことを特徴とするディスプレイ。
【発明の詳細な説明】
【技術分野】
【０００１】
本発明は、経時的に光学機能が低下して支障をきたすことを解消した光学機能フィルムおよびそのような光学機能フィルムを備えたディスプレイに関するものである。
【背景技術】
【０００２】
光学機能フィルムとして、特定の波長域の光を透過させるか遮蔽する光学フィルタ、例えば、可視光のバンドパスフィルタ、紫外線遮蔽フィルタ、もしくは赤外線遮蔽フィルタ、ＮＤフィルタ、特定波長域の電磁波を遮蔽する電磁波遮蔽フィルタ、光の反射を防止する反射防止フィルタ、またはディスプレイや光源のまぶしさを解消する防眩フィルタ等、各種のものが知られている。
【０００３】
これらの光学機能フィルムは、液晶ディスプレイ、ＣＲＴ、もしくはプラズマディスプレイ等のディスプレイや計器類の前面に適用する、建築物の窓ガラスに適用する、太陽電池の表面に適用する等、種々の用途に用いることができる。
【０００４】
光学機能フィルムを適用する一つの好ましい対象としてプラズマディスプレイを取り上げると、プラズマディスプレイからは、３０ＭＨｚ〜１３０ＭＨｚの周波数の電磁波が生じ、周囲にあるコンピュータ、もしくはコンピュータ利用機器に影響を与えるため、このような波長域の電磁波を遮蔽する電磁波遮蔽フィルタが必要である。通常、この目的で金属メッシュを用いたフィルタが使用される。プラズマディスプレイはまた、放電ガスにネオンとキセノンの混合ガスを用いているため、波長８００ｎｍ〜１１００ｎｍの近赤外線を放出し、近赤外線を利用した各種機器、例えば、家庭電気製品のリモートコントローラや、パソコンやコードレス電話等の近赤外線を利用した通信機器の誤作動を引き起こす恐れがあるため、近赤外線吸収物質を含有するフィルタが必要である。また、プラズマディスプレイの表示のカラーバランスを補正する目的で、色補正用のフィルタが必要である。
【０００５】
例示したこれらのフィルタのうち、電磁波遮蔽フィルタ以外のフィルタは、通常、適宜な透明基材に、透明樹脂からなるバインダ樹脂中に、特定の光学機能を発現する材料を含有する光学機能層を積層する等により光学機能フィルムとして構成することが多い。ここにおける光学機能層は、発現される光学機能そのものが優れていることが重要であるが、経時的に光学機能が低下しないことも重要である。光学機能の低下は、光学機能層を発現する材料もしくは透明樹脂の単独、またはそれらの間の相互作用によって引き起こされ得る。
【０００６】
光学機能の低下の一つの例として、光学機能フィルムを長期間使用する間に、光学機能層に経時的に微細なクラック（ひび割れ）が生じる点が挙げられる。このようなクラックが生じると、ヘイズが増加するため、このような光学機能フィルムを通して眺めると白っぽくぼやけて見える欠点が生じて好ましくない上、光学機能にもよるが、近赤外線の遮蔽性が低下したり、もしくは可視領域に特定の吸収が現れる等により、着色もしくは変色して見える等の問題も生じる。
【０００７】
光学機能層そのものではないが、赤外線吸収フィルターを透明高分子フィルムと赤外線吸収層の積層により構成する場合に、基材である透明高分子フィルムの光学的歪みを低減するため、透明高分子フィルム中には実質的に粒子を含有しておらず、さらに大きさ２０μｍ以上の異物が１０個／m2以下とすることが紹介されている。（特許文献１）。
【０００８】
特許文献１における、上記の「透明高分子フィルム中には実質的に粒子を含有しておらず、」の点は、製膜時の延伸工程で遺物の周囲で分子配向が乱れる結果、光学的歪みが発生し、実際の異物の大きさよりもかなり大きな欠点として認識される点を回避するものとされており、赤外線吸収層を構成する高分子樹脂の耐久性についての言及はあるものの、バインダ樹脂の経時的劣化に関する具体的な改善策は示されていない。
【特許文献１】特開２００１−１７４６２７号公報。
【発明の開示】
【発明が解決しようとする課題】
【０００９】
従って、本発明においては、赤外線吸収層を始めとする種々の光学機能層を有する光学機能フィルムを長期間使用した場合に、光学機能層が経時的に劣化し、ヘイズの増加等の光学機能が低下することを解消することを課題とするものである。
【課題を解決するための手段】
【００１０】
発明者の検討の結果、経時的に微細なクラックが生じることに基づく光学機能層の劣化は、光学機能層中のごく小さい異物の存在によって引き起こされるか、もしくは助長されることが判明し、これらのごく小さい異物の含有量を一定限度以下とすることにより、実質上解消されることが判明し、本発明に到達することができた。
【００１１】
課題を解決する第１の発明は、少なくともフィルム状基材、および光学機能を発現する材料を含有する透明樹脂からなる光学機能層とから構成された積層構造を有しており、前記光学機能層の単位面積あたりにおける最大径が０．２μｍ〜３０μｍの異物の含有量が、４０個／ｍ2以下であることを特徴とする光学機能フィルムに関するものである。
【００１２】
また、第２の発明は、少なくともフィルム状基材、および光学機能を発現する材料を含有する透明樹脂からなる光学機能層とから構成された積層構造を有しており、前記光学機能層の単位面積あたりにおける最大径が３μｍ〜１２μｍの異物の含有量が、１個／ｍ2〜２０個／ｍ2であることを特徴とする光学機能フィルムに関するものである。
【００１３】
第３の発明は、第１または第２の発明において、前記光学機能層は、赤外線吸収機能、電磁波遮蔽機能、色調調整機能、ネオン光遮蔽機能、反射防止機能、もしくは防眩機能のいずれか一種もしくは二種以上の機能を有する一層もしくは二層以上からなることを特徴とする光学機能フィルムに関するものである。
【００１４】
第４の発明は、第１〜第３いずれかの発明において、前記光学機能層は、少なくとも赤外線吸収機能を有する層であることを特徴とする光学機能フィルムに関するものである。
【００１５】
第５の発明は、第１〜第３いずれかの発明において、前記光学機能層は、少なくともネオン光遮蔽機能を有する層であることを特徴とする光学機能フィルムに関するものである。
【００１６】
第６の発明は、第１〜第５いずれかの発明において、さらに、対象物への貼り付け用の粘着剤層、または前記粘着剤層および前記粘着剤層保護用の剥離性フィルムを備えたことを特徴とする光学機能フィルムに関するものである。
【００１７】
第７の発明は、第１〜第６いずれかの発明の光学機能フィルムをディスプレイの前面に配置したことを特徴とするディスプレイに関するものである。
【発明の効果】
【００１８】
第１の発明によれば、光学機能層の単位面積あたりの最大径が０．２μｍ〜３０μｍの異物の含有量を４０個／ｍ2以下と規定したので、光学機能フィルムを長期間使用しても、光学機能層の経時的な劣化およびヘイズの増加が少なく、透明性が優れた光学機能フィルムを提供することができる。
【００１９】
第２の発明によれば、光学機能層の単位面積あたりの最大径が３μｍ〜１２μｍの異物の含有量を１個／ｍ2〜２０個／ｍ2と規定したので、光学機能フィルムを長期間使用しても、光学機能層の経時的な劣化およびヘイズの増加がより一層少なく、また透明性がより一層優れた光学機能フィルムを提供することができる。
【００２０】
第３の発明によれば、第１または第２の発明の効果に加えて、光学機能として、赤外線吸収機能、電磁波遮蔽機能、色調調整機能、ネオン光遮蔽機能、反射防止機能、もしくは防眩機能のいずれか一種もしくは二種以上の機能を有する層を一層もしくは二層以上備えた光学機能フィルムを提供することができる。
【００２１】
第４の発明によれば、第１〜第３いずれかの発明の効果に加えて、少なくとも赤外線吸収機能を備えた光学機能フィルムを提供することができる。
【００２２】
第５の発明によれば、第１〜第３いずれかの発明の効果に加えて、少なくともネオン光遮蔽機能を備えた光学機能フィルムを提供することができる。
【００２３】
第６の発明によれば、第１〜第５いずれかの発明の効果に加えて、粘着剤層、または粘着剤層および剥離性フィルムを備えたことにより、対象物への適用が容易な光学機能フィルムを提供することができる。
【００２４】
第７の発明によれば、第１〜第６いずれかの発明の効果を発揮し得る光学機能フィルムが前面に積層されたディスプレイを提供することができる。
【発明を実施するための最良の形態】
【００２５】
図１は本発明の光学機能フィルムの基本的な積層構造を示す図である。また、図２および図３は、様々な光学機能層が積層された光学機能フィルムの積層構造を例示する図である。
【００２６】
図１に示すように、本発明の光学機能フィルム１は、最も基本的にはフィルム状基材２上に光学機能層３が積層された積層構造を有するものである。
【００２７】
フィルム状基材２は、光学機能層３を支持する支持体であり、通常は光学機能層３を積層形成する際の積層の対象物となるものである。従って、フィルム状基材２は、少なくとも可視光に対して透明性を有するものであることが好ましい。また、用途により、水蒸気バリア性を有するものであってもよい。
【００２８】
具体的にフィルム状基材２を構成する素材としては、ポリエチレンテレフタレート（ＰＥＴ）、ポリエチレンナフタレート（ＰＥＮ）等のポリエステル系樹脂類、環状ポリオレフィン、ポリエチレン、もしくはポリプロピレン等のポリオレフィン樹脂類、ポリ塩化ビニルもしくはポリ塩化ビニリデン等のビニル系樹脂、ポリスチレン、ポリカーボネート、アクリル、トリアセチルセルロース（ＴＡＣ）、ポリエーテルサルホン、もしくはポリエーテルケトン等の樹脂からなるフィルムが好ましい。例えば、これらのうちでも、透明性、耐熱性、および取扱い性の面等から、ＰＥＴフィルムが好ましく選択される。ＰＥＴフィルムは、引張強度等の機械的強度が優れており、また、量産されていて比較的安価でもある。
【００２９】
フィルム状基材２は透明性が高いことが好ましく、フィルム状基材２が単層の場合、可視領域の光線透過率が８０％以上であるものが好ましい。ここで、フィルム状基材２の透明性としては、無色透明であることが好ましいが、必ずしも無色透明でなくてもよく、本発明の目的を妨げない程度であれば、着色された着色透明であってもよい。可視領域の光線透過率は出来る限り高いことが好ましいが、最終製品としては５０％以上の光線透過率が必要なことから、フィルム状基材２が上記のような樹脂のフィルムを２枚を積層する場合でも、各々のフィルムの光線透過率が８０％であれば、目的に適う。もちろん、光線透過率が高ければ高いほど、多数枚のフィルムを積層出来るため、各々のフィルムの光線透過率は、より好ましくは８５％以上であり、最も好ましくは９０％以上である。なお、光線透過率を向上させるには厚みを薄くするのが有効な手段である。
【００３０】
フィルム状基材２の厚みは、透明性が満足されれば特に制限されないが、加工性の面からは、１２μｍ程度〜３００μｍ程度の範囲であることが好ましい。厚みが１２μｍ未満であると、フィルム状基材２が柔軟過ぎて、加工する際の張力により伸張やシワが発生しやすく、また、厚みが３００μｍを超えると、フィルムの可撓性が減少し、各工程での連続巻き取りが困難になる上、透明基材２どうしを複数枚、積層する際の加工性が大幅に劣るといった問題も生じるからである。
【００３１】
フィルム状基材２の表面の光学機能層３を積層する側、もしくはそのほかの層を積層する側は、接着性を向上させるための層の積層、もしくは接着性を向上させるための処理を行なったものであってもよい。
【００３２】
光学機能層３は、光学機能を発現する材料を含有する透明樹脂からなるもので、光学機能層３の単位面積あたりにおける最大径が０．２μｍ〜３０μｍの異物の含有量が、好ましくは４０個／ｍ2以下であるか、より好ましくは、最大径が３μｍ〜１２μｍの異物の含有量が、１個／ｍ2〜２０個／ｍ2であるものである。ここで異物とは、光学機能層３の光学機能とは異なる機能を有するものであり、光学機能層３を透過する光、光学機能層３が遮蔽する光、もしくは光学機能層３が反射する光が不均一になる原因となるものである。異物は実際的には必要な倍率の光学顕微鏡を用いて観測した際に判別できるものであり、異物の多くは不定形の粒子状のものとして観測される。異物をその由来で分類すると、（１）大気中の塵や埃、（２）光学機能を発現するための色素が含有する原料の未反応物、多くは金属酸化物であり、溶剤には溶けないものである、もしくは（３）樹脂に添加されている各種添加剤、特に離型剤、等である。また、異物の最大径とは、異物が真球状であれば直径を、ラグビーボール状のような形状であれば長径を、その他の形状のものであれば、寸法が最大になる部分の長さを指す。
【００３３】
なお、光学機能層３とは、赤外線吸収層、電磁波遮蔽性層、色調調整層、ネオン光遮蔽層、反射防止層、もしくは防眩層等の種々の光学機能を有する層を総称的に指す意味で用い、本発明の光学機能フィルム１は、これら各層のうちの一種もしくは二種以上の機能を有する一層を有していても、もしくは二層以上を有していてもよい。まず、これらの層のうちの赤外線吸収層を例に取って説明する。
【００３４】
赤外線吸収層における光学機能を発現する材料は、赤外線吸収色素である。赤外線吸収層に要求される赤外線吸収性は、用途によって異なるので、必要な波長域および吸収率に合わせて、配合する赤外線吸収色素の種類およびその配合量を設定することが好ましい。一例として、赤外線吸収層がプラズマディスプレイの前面に配置されるものである場合、プラズマディスプレイがキセノンガス放電を利用して発光する際に生じる近赤外線領域、即ち、８００ｎｍ〜１１００ｎｍの波長域を吸収するよう、赤外線吸収色素の種類およびその配合量を選択することが好ましく、この波長域内での光線透過率が２０％以下であることが好ましく、１０％以下であることがより好ましい。従って、プラズマディスプレイに適用する場合の赤外線吸収層は、より正確には近赤外線吸収層であり、配合する赤外線吸収色素は、より正確には近赤外線吸収色素である。なお、赤外線吸収層、もしくは近赤外線吸収層は、通常の場合、可視光領域、即ち、３８０ｎｍ〜７８０ｎｍの波長域では、十分な光線透過率を有するものであることが好ましく、特にディスプレイの前面に適用する場合には、可視光領域で十分な光線透過率を示すことは重要である。
【００３５】
近赤外線吸収色素としては、無機系近赤外線吸収色素、または有機系近赤外線吸収色素を用いることができ、具体的には、無機系近赤外線吸収色素としては、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンモン、酸化鉛、酸化ビスマス、もしくは酸化ランタン等を用いることができ、有機系近赤外線吸収色素としては、シアニン系化合物、フタロシアニン系化合物、ナフタロシアニン系化合物、ナフトキノン系化合物、アントラキノン系化合物、アミニウム系化合物、ピリリウム系化合物、セリリウム系化合物、スクワリリウム系化合物、ジインモニウム系化合物、銅錯体類、ニッケル錯体類、もしくはジチオール系金属錯体類等を用いることができる。これらの近赤外線吸収色素は、１種類もしくは２種類以上を用いることができ、２種類以上を用いるときは、各々の近赤外線吸収色素の１種類が無機系近赤外線吸収色素であり、他の種類のものが有機系近赤外線吸収色素であってよい。これらのうち、無機系近赤外線吸収色素は、平均粒径が０．００５μｍ〜１μｍの微粒子であることが好ましく、平均粒径はより好ましくは０．０１μｍ〜０．５μｍの範囲内である。
【００３６】
近赤外線吸収色素としては、上記のうちでもジインモニウム系化合物を用いることがより好ましい。この理由は、ジインモニウム系化合物は、近赤外線領域にモル吸光係数εが約１０万程度の大きな吸収を有し、可視光領域内である波長４００ｎｍ〜５００ｎｍ付近に若干の光吸収があるものの、可視光透過率が他の近赤外線吸収色素よりも優れているからである。
【００３７】
好ましいジインモニウム系化合物として、一般式（１）で表されるものを例示することができる。
【化１】
2005301191.tif 000003
【００３８】
上記一般式（１）において、Ｒは互いに同一もしくは相異なる水素、アルキル基、アリール基、ヒドロキシル基、フェニル基、もしくはハロゲン化アルキル基であり、Ｘは１価もしくは２価の陰イオンであり、ｎは１もしくは１／２である。好ましい陰イオンとしては、例えばトリフルオロメタンスルホン酸イオン、トルエンスルホン酸イオン、もしくはビストリフルオロメタンスルホニルイミド酸イオン等の有機酸１価アニオン、または過塩素酸イオン、過ヨウ素酸イオン、テトラフルオロホウ酸イオン、ヘキサフルオロリン酸イオン、もしくはヘキサフルオロアンチモン酸イオン等の無機１価アニオンが挙げられる。
【００３９】
近赤外線吸収層中に近赤外線吸収色素を１種類もしくは２種類以上を混合して用い得ることは既に述べた通りであるが、例えば、好ましい近赤外線吸収色素であるジインモニウム系化合物を用いる場合、近赤外線吸収層の近赤外線吸収波長域を広げたり、近赤外線吸収層の外観上の色相を調整することを目的として、ジインモニウム系化合物以外の近赤外線吸収色素が併用されていてもよく、例えば、フタロシアニン系化合物もしくはジチオール系金属錯体類等が好ましく併用され、フタロシアニン系化合物およびジチオール系金属錯体類の両方を用いてもよい。フタロシアニン系化合物としては、市販品である（株）日本触媒製、品番；「Ｅｘｃｏｌｏｒ  ＩＲ−１」、「同ＩＲ−２」、「同ＩＲ−３」、もしくは「同ＩＲ−４」、または「ＴＸＥＸ−８０５Ｋ」、「同−８０９Ｋ」、「同−８１０Ｋ」、「同−８１１Ｋ」、もしくは「同−８１２Ｋ」を用いることもできる。また、ジチオール系金属錯体類等としては、市販品である三井化学（株）製、品番；「ＳＩＲ−１２８」、「ＳＩＲ−１３０」、「ＳＩＲ−１３２」、もしくは「ＳＩＲ−１５９」を用いることもできる。
【００４０】
赤外線吸収層に用いられる透明樹脂（バインダ樹脂）としては、可視光領域での光線透過率の高い樹脂であれば限定されるものではない。具体的な透明樹脂としては、アクリル系樹脂、ポリエステル系樹脂、ポリカーボネート系樹脂、ウレタン系樹脂、環状ポリオレフィン系樹脂、ポリスチレン系樹脂、ポリイミド系樹脂、またはポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンコポリマー（ＦＥＰ）、テトラフルオロエチレンとペルフルオロアルキルビニルエーテルとヘキサフルオロプロピレンコポリマー（ＥＰＥ）、テトラフルオロエチレンとエチレンまたはプロピレンとのコポリマー（ＥＴＦＥ）、ポリクロロトリフルオロエチレン樹脂（ＰＣＴＦＥ）、エチレンとクロロトリフルオロエチレンとのコポリマー（ＥＣＴＦＥ）、フッ化ビニリデン系樹脂（ＰＶＤＦ）、フッ化ビニル系樹脂（ＰＶＦ）等のフッ素系樹脂を挙げることができ、中でもアクリル系樹脂、ポリエステル系樹脂、ポリカーボネート系樹脂が好ましい。透明樹脂の平均分子量は５００〜６０万であることが好ましく、より好ましくは１万〜４０万である。赤外線吸収層が近赤外線吸収層である場合も同様である。
【００４１】
赤外線吸収色素として、先に挙げたような陰イオンを有するジインモニウム系化合物を含有させたときは、バインダ樹脂が水酸基もしくは酸基を有する場合や、またはバインダ樹脂中に重合開始剤等が配合されている場合には、それら水酸基、酸基、または重合開始剤等により赤外線吸収色素の母骨格と対イオンの均衡状態が崩れ、赤外線吸収の機能が低下する場合があるので、その防止の意味で、バインダ樹脂としては、水酸基価もしくは酸価、好ましくはそれらの両方が小さいものを用いることがより好ましい。好ましい水酸基価としては１０ｍｇ・ＫＯＨ／ｇ以下であり、５ｍｇ・ＫＯＨ／ｇ以下であることがより好ましく、０ｍｇ・ＫＯＨ／ｇであることが特に好ましい。なお、水酸基価とは試料１ｇをアセチル化するとき、水酸基と結合した酢酸を中和するのに要する水酸化カリウムのｍｇ数を指す。同様な意味で好ましい酸価は１０ｍｇ・ＫＯＨ／ｇ以下であり、５ｍｇ・ＫＯＨ／ｇ以下であることがより好ましく、０ｍｇ・ＫＯＨ／ｇであることが特に好ましい。なお、酸価とは、試料１ｇを中和するのに要する水酸化カリウムのｍｇ数を指す。
【００４２】
さらにバインダ樹脂のガラス転移温度は、光学機能フィルム１が実際に使用されるときの温度以上であることが好ましい。バインダ樹脂のガラス転移温度より高い温度で光学機能フィルム１が使用されると、バインダ樹脂中に含有される赤外線吸収色素どうしが反応を起こしたり、バインダ樹脂が空気中の水分を吸収するため、赤外線吸収色素の劣化や透明バインダ樹脂の劣化が起きやすくなるためである。この意味で、バインダ樹脂のガラス転移温度は、８０℃〜１５０℃であることが好ましく、８０℃未満であると、赤外線吸収色素とバインダ樹脂との相互作用や、赤外線吸収色素どうしの相互作用等が起こり、赤外線吸収色素の変性が起こる。また、１５０℃を超えるバインダ樹脂を用いると、調製した赤外線吸収層形成用組成物をコーティング後、乾燥させる際に高温を必要とし、赤外線吸収色素の劣化を招きやすい等の欠点を招くからである。
【００４３】
赤外線吸収層中における赤外線吸収色素の配合割合は、上記の近赤外線吸収色素を配合する場合であれば、８００ｎｍ〜１１００ｎｍの波長域内での光線透過率が２０％以下、より好ましくは１０％以下となるよう、また、好ましくは、可視光領域、即ち、３８０ｎｍ〜７８０ｎｍの波長域で十分な光線透過率を有するものであることが好ましいので、これらの点を優先的に考慮して決められるが、一例として、透明樹脂１００に対して、赤外線吸収色素の割合（質量比）は０．００１〜１００であることが好ましく、０．０１〜５０であることがより好ましく、０．１〜１０であることが最も好ましい。
【００４４】
赤外線吸収色素を含有する透明樹脂からなる赤外線吸収層は、その単位面積あたりにおける赤外線吸収層の単位面積あたりにおける最大径が０．２μｍ〜３０μｍの異物の含有量が、好ましくは４０個／ｍ2以下であるか、より好ましくは、最大径が３μｍ〜１２μｍの異物の含有量が、１個／ｍ2〜２０個／ｍ2であるものである。
【００４５】
赤外線吸収層中の異物の数を制限する理由は、赤外線吸収層を光学機能層として有する光学機能フィルムを長期間使用する間に、赤外線吸収層に経時的に微細なクラック（ひび割れ）が発生してヘイズが増加する現象が、赤外線吸収層中の異物の存在に左右されるからで、微細なクラックのほとんどが、赤外線吸収層中の異物をきっかけとして発生するからである。
【００４６】
この異物は、小さければ小さいほど微細なクラックの発生を回避し得る点で好ましく、また、単位面積あたりの異物の含有量も、少なければ少ないほどよいが、実際の生産上、異物をごく小さいものとしたり、異物をほとんど取り除く等は、特別な方法を要する上、それらのために要する時間も長大になるので、実用性を維持して、実質的に支障を生じない条件としては、最大径が０．２μｍ〜３０μｍの異物の単位面積あたりにおける含有量が４０個／ｍ2以下であることが好ましい。
【００４７】
最大径が０．２μｍ〜３０μｍの異物の単位面積あたりにおける含有量が４０個／ｍ2を超えると、赤外線吸収層に経時的に微細なクラック（ひび割れ）が発生しやすく、従って、ヘイズが増加しやすくなるのみならず、赤外線吸収層を形成した時点でのヘイズが高く、実用上好ましくない。また、異物の直径が０．２μｍ未満で、かつ異物の単位面積あたりにおける含有量を１個／ｍ2未満とするには、赤外線吸収層を構成する素材を製造する時点から、極めて精密な製造条件の制御、および製造工程の管理が必要となるので、素材を準備するまでの効率が悪く、生産コストも高くなるので好ましくない。従って、最大径が０．２μｍ〜３０μｍの異物は０個／ｍ2であることが好ましいが、これらの製造上の諸点を考慮すると下限は１個／ｍ2であることがより好ましい。
【００４８】
赤外線吸収層の形成、および赤外線吸収層中の異物の直径および単位面積あたりにおける含有量を所定の好ましい範囲とするには、次のようにして行なうことが好ましい。
【００４９】
赤外線吸収層の形成は、赤外線吸収色素およびバインダ樹脂、並びにその他の必要に応じて添加する添加剤と共に、溶剤および／または希釈剤を加えて混合し、各成分を溶解もしくは分散させて赤外線吸収層形成用組成物を調製した後、さらに異物を除去した赤外線吸収層形成用組成物を塗布対象、例えばフィルム状基材１２に塗布し、乾燥させることにより行なう。あるいは、赤外線吸収色素および透明バインダ樹脂をその他の必要に応じて添加する添加剤と共に溶融混練した組成物を溶融押出ししながら塗布対象に塗布することにより行なうこともできる。
【００５０】
必要に応じて添加する添加剤としては、赤外線吸収層の耐久性を向上させるために酸化防止剤等を用いることができ、酸化防止剤としては、フェノール系、アミン系、ヒンダードフェノール系、ヒンダードアミン系、硫黄系、燐酸系、亜燐酸系、もしくは金属錯体系等のもの挙げることができる。
【００５１】
必要に応じて添加する添加剤としては、紫外線吸収剤を挙げることができ、具体的な紫外線吸収剤としては、例えば、２−（２’−ヒドロキシ−５’−メチルフェニル）ベンゾトリアゾール、２−（２’−ヒドロキシ−５’−ブチルフェニル）ベンゾトリアゾール、２−（２’−ヒドロキシ−５’−ｔ−ブチルフェニル）ベンゾトリアゾール、２−（２’−ヒドロキシ−５’−ｔ−オクチルフェニル）ベンゾトリアゾール、２−（２’−ヒドロキシ−３’，５’−ジ−ｔ−ブチルフェニル）ベンゾトリアゾール、２−（２’−ヒドロキシ−３’，５’−ジ−ｔ−アミルフェニル）ベンゾトリアゾール、２−（２’−ヒドロキシ−３’−ｔ−ブチル−５’−メチルフェニル）−５−クロロベンゾトリアゾール、もしくは２−（２’−ヒドロキシ−３’，５’−ジ−ｔ−ブチルフェニル）−５−クロロベンゾトリアゾール等のベンゾトリアゾール系；２，４−ジヒドロキシベンゾフェノン、２−ヒドロキシ−４−メトキシベンゾフェノン、２−ヒドロキシ−４−オクチルオキシベンゾフェノン、２−ヒドロキシ−４−ドデシルオキシベンゾフェノン、２，２’−ジヒドロキシ−４−メトキシベンゾフェノン、もしくは２，２’−ジヒドロキシ−４，４’−ジメトキシベンゾフェノン等のベンゾフェノン系；フェニルサリシレート、ｐ−ｔ−ブチルフェニルサリシレート、もしくはｐ−オクチルフェニルサリシレート等のサリシレート系；ヘキサデシル−２，５−ｔ−ブチル−４−ヒドロキシベンゾエート、もしくは２，４−ジ−ｔ−ブチルフェニル−３’，５’−ジ−ｔ−ブチル−４’−ヒドロキシベンゾエート等のベンゾエート系等の有機系紫外線吸収剤や、酸化チタン、酸化亜鉛、酸化セリウム、酸化鉄、もしくは硫酸バリウム等の無機系紫外線吸収剤が挙げられる。紫外線吸収層の吸収性能としては波長３８０ｎｍ以下における紫外線の透過率を３０％以下とすることが好ましく、波長３８０ｎｍ以下の紫外線の透過率を０％近くにすることがより好ましい。これにより紫外線による色素の劣化を抑制することが可能となり、赤外線遮蔽能や初期色味が長時間安定な赤外線吸収層を得ることができる。なお、これらの紫外線吸収剤はバインダ樹脂中に配合して、独立した紫外線吸収層とすることもでき、また、紫外線吸収層としては、市販の紫外線カットフィルタ、例えば、富士写真フィルム社製の「シャープカットフィルターＳＣ−３８」（商品名）、「同ＳＣ−３９」、「同ＳＣ−４０」、三菱レーヨン社製の「アクリプレン」（商品名）等を積層して利用してもよい。
【００５２】
また、赤外線吸収層形成用組成物を調製する際に用いる溶剤としては、色素の溶解性の観点からアセトン、メチルエチルケトン、メチルイソブチルケトン、シクロヘキサノン、酢酸エチル、酢酸プロピル、ベンゼン、トルエン、キシレン、メタノール、エタノール、イソプロパノール、クロロホルム、テトラヒドロフラン、Ｎ，Ｎ−ジメチルホルムアミド、アセトニトリル、トリフルオロプロパノール、ｎ−ヘキサン、もしくはｎ−ヘプタン、または水等が挙げられるが、これら以外のものであってもよい。
【００５３】
また、上記の赤外線吸収層形成用組成物を塗布する方法としては、マイヤーバーコーティング、ドクターブレードコーティング、グラビアコーティング、グラビアリバースコーティング、キスリバースコーティング、３本ロールリバースコーティング、スリットリバースダイコーティング、ダイコーティング、もしくはコンマコーティング等の各種コーティングの方式を利用することができる。
【００５４】
赤外線吸収層中の異物の最大径および単位面積あたりにおける含有量を所定の好ましい範囲とするには、赤外線吸収層形成用組成物を調製する際に用いる素材である、赤外線吸収色素、バインダ樹脂、酸化防止剤等の添加剤、および溶剤等として、不純物の少ないものを用いることが好ましく、また、調製した赤外線吸収層形成用組成物を濾過して不純物を取り除いたり、赤外線吸収層形成用組成物を調製する工程、塗布工程、および乾燥工程を、クリーンルーム内で行なうことが好ましい。
【００５５】
調製した赤外線吸収層形成用組成物を濾過して不純物を取り除く方法は、最も現実的で効率がよく、赤外線吸収層における直径が０．２μｍ〜３０μｍの異物の含有量を、４０個／ｍ2以下とするには、濾過に用いるフィルタとして孔径ができるだけ小さいものを使用することが好ましいが、孔径が小さくなるに伴い、濾圧が増加して濾過に要する時間が長くなるため、この点に鑑みて、濾過に用いるフィルタとしては、孔径が２５μｍ以下であるものが好ましく、より好ましくは１０μｍ以下であり、もっと好ましくは５μｍ以下である。また、濾過に用いるフィルタとしては、孔径が上記の範囲のものであれば、特に限定されないが、タイプとしては、フィラメント型、フェルト型、メッシュ型、カートリッジ型、もしくはディスク型が好適であり、フィルタの材質としては、濾過性能があり、かつ赤外線吸収層形成用組成物に悪影響を及ぼすものでなければ、特に限定されず、例えばステンレス、ポリエチレン、ポリプロピレン、ナイロン、セルロースアセテート、セルロース、セルロース混合エステル、四フッ化エチレン（ＰＴＦＥ）、ポリエステル、もしくはポリカーボネートなどを素材とするものが好ましい。
【００５６】
ネオン光遮蔽層は、プラズマディスプレイ（ＰＤＰ）において、ネオンガスの励起によって放出される５９５ｎｍ付近の不要な発光をカットする機能を持つ層である。ネオン光遮蔽層は、波長が５６０〜６２０ｎｍの範囲（緑と赤の間）に吸収極大を持つことが好ましく、また、波長が５６０〜６２０ｎｍの範囲の吸収極大付近の透過率が、５〜５０％の範囲であることが好ましい。波長が５６０〜６２０ｎｍの範囲の吸収極大は、ネオン光遮蔽以外にも赤色蛍光体の色純度を低下させているサブバンドを選択的にカットする効果も有る。緑の蛍光体が発光する光の色調への影響をさらに低下させるため、吸収スペクトルのピークをシャープにすることが好ましい。具体的には、波長が５６０〜６２０ｎｍの範囲の吸収極大での半値幅は、１５〜２００ｎｍであることが好ましく、３０〜２００ｎｍであることがより好ましく、４０〜１００ｎｍであることがさらに好ましく、５０〜８０ｎｍであることが最も好ましい。
【００５７】
ネオン光遮蔽層の単位面積あたりにおける赤外線吸収層の単位面積あたりにおける最大径が０．２μｍ〜３０μｍの異物の含有量は、好ましくは４０個／ｍ2以下であるか、より好ましくは、最大径が３μｍ〜１２μｍの異物の含有量が、１個／ｍ2〜２０個／ｍ2であり、赤外線吸収層の場合と同じである。
ネオン光遮蔽層の形成は、ネオン光遮蔽色素およびバインダ樹脂、並びにその他の必要に応じて添加する添加剤等を用いて、上記した赤外線吸収層の形成と同様にして行なえばよい。上記したような波長が５６０〜６２０ｎｍの範囲に吸収極大を持つネオン光遮蔽色素としては、シアニン系、オキソノール系、メチン系、サブフタロシアニン系、もしくはポルフィリン系の化合物が好ましく用いられるが、ポルフィリン系の化合物が耐久性の面で特に好ましい。
【００５８】
以上においては、光学機能層として赤外線吸収層、特に近赤外線吸収層とネオン光遮蔽層を中心に説明したが、光学機能層としては、赤外線吸収層もしくはネオン光遮蔽層以外にも、電磁波遮蔽性層、色調調整層、反射防止層、もしくは防眩層等の各層を始めとする種々の層があり得る。これらの各層は用途に応じて任意に組み合わせ、複数の光学機能が複合された光学機能フィルムを構成することができる。ここに挙げた例のうちで、電磁波遮蔽層において、直接、電磁波遮蔽機能をもたらす部分が、現在では銅箔をエッチング加工して得られるメッシュパターン状のものが主流となっている以外は、各層は各々の機能を発現する材料を含有する透明樹脂から構成されているので、基本的には、上記の赤外線吸収層（特に近赤外線吸収層）と同様にして構成することができ、また、異物の含有に伴なうクラックの発生や、それによって生じるヘイズの増加も同様に起こるので、上記したような異物の大きさおよび単位面積あたりの含有量を規制することによる効果も同様である。なお、光学機能層は、上記した光学機能のうちの一種もしくは二種以上を一つの層で兼ねることもでき、また、光学機能フィルムは、光学機能層を一層もしくは二層以上有していてもよい。
【００５９】
また、光学機能層ではないが、汚染防止のための防汚層や、光学機能フィルム１を適用対象に貼り付けるための粘着剤層、粘着剤層を保護する剥離性フィルム等も、必要に応じて複合することができる。また、プラズマディスプレイのようにディスプレイ本体の表面がガラス製であるものは強い衝撃により割れる恐れがあるが、このような衝撃を緩和するために、耐衝撃性層を設けることもある。
【００６０】
図２は、必要な種々の光学機能を併せ持った光学機能フィルム１１を例示する図である。プラズマディスプレイは、前にも述べたように、その構造に由来して種々の特徴を有するので、光学機能フィルム１１としても、種々の機能を併せ持ったものが必要となり、光学機能層として前に列挙したものは、いずれも、プラズマディスプレイの場合にあてはまる。
【００６１】
図２における例の光学機能フィルム１１は、フィルム状基材１２の図中の上側に反射防止層１３を、フィルム状基材１２の図中の下側に赤外線吸収層１４が積層された積層構造を有するものであり、光学機能フィルム１１は、プラズマディスプレイに貼り付ける前の状態としては、好ましくは、さらに、赤外線吸収層１４の下面側に粘着剤層および剥離性フィルム（図示せず。）が積層されたものであってもよい。
【００６２】
図３は、種々の光学機能を併せ持った光学機能フィルム１１の他の積層構造を例示する図である。図３における例の光学機能フィルム１１は、フィルム状基材１２の図中の上側に赤外線吸収層１４を、フィルム状基材１２の図中の下側に電磁波遮蔽層１５が積層された積層構造を有するものであり、光学機能フィルム１１は、プラズマディスプレイに貼り付ける前の状態としては、好ましくは、さらに、赤外線吸収層１４の上面側もしくは電磁波遮蔽層１５の下面側に粘着剤層および剥離性フィルム（図示せず。）が積層されたものであってもよい。なお、図２もしくは図３を引用して説明した例において、赤外線吸収層１４とした部分を、先に説明したネオン光遮蔽層に変更してもよく、あるいは、これ以外の層に変更することもできる。
【００６３】
反射防止層１３としては、磨りガラスのように、光を散乱もしくは拡散させて像をボカス手法を採用することができる。すなわち、光を散乱もしくは拡散させるためには、光の入射面を粗面化することが基本であり、この粗面化処理には、サンドブラスト法やエンボス法等により基体表面を直接粗面化する方法、基体表面に放射線、熱の何れかもしくは組み合わせにより硬化する樹脂中にシリカなどの無機フィラーや、樹脂粒子などの有機フィラーを含有させた粗面化層を設ける方法、および基体表面に海島構造による多孔質膜を形成する方法を挙げることができる。
【００６４】
反射防止層１３を形成する他の方法としては、屈折率の高い材料と低い材料を交互に積層し、多層化（マルチコート）する方法を挙げることができ、表面の反射が抑えられ、良好な反射防止効果を得ることができる。通常、このような反射防止層は、ＳｉＯ2 に代表される低屈折率材料と、ＴｉＯ2 、もしくはＺｒＯ2 等の高屈折率材料とを、交互に蒸着等により成膜する気相法等によって形成される。
【００６５】
反射防止効果を向上させるためには、低屈折率層の屈折率は、１．４５以下であることが好ましい。これらの特徴を有する材料としては、例えばＬｉＦ（屈折率ｎ＝１．４）、ＭｇＦ2 （屈折率ｎ＝１．４）、３ＮａＦ・ＡｌＦ3 （屈折率ｎ＝１．４）、ＡｌＦ3 （屈折率ｎ＝１．４）、Ｎａ3 ＡｌＦ6 （屈折率ｎ＝１．３３）、ＳｉＯ2 （屈折率ｎ＝１．４５）等の無機材料を微粒子化し、アクリル系樹脂やエポキシ系樹脂等に含有させた無機系低反射材料、フッ素系・シリコーン系の有機化合物、熱可塑性樹脂、熱硬化型樹脂、放射線硬化型樹脂等の有機低反射材料を挙げることができる。
【００６６】
低屈折率層は、５〜３０ｎｍのシリカ超微粒子を水もしくは有機溶剤に分散したゾルとフッ素系の皮膜形成剤を混合した材料を使用して形成することもできる。このような粒径の５〜３０ｎｍのシリカ超微粒子を水もしくは有機溶剤に分散したゾルとしては、ケイ酸アルカリ塩中のアルカリ金属イオンをイオン交換等で脱アルカリする方法や、ケイ酸アルカリ塩を鉱酸で中和する方法等で知られた活性ケイ酸を縮合して得られる公知のシリカゾル、アルコキシシランを有機溶媒中で塩基性触媒の存在下に加水分解と縮合することにより得られる公知のシリカゾル、さらには上記の水性シリカゾル中の水を蒸留法等により有機溶剤に置換することにより得られる有機溶剤系のシリカゾル（オルガノシリカゾル）が用いられる。これらのシリカゾルは水系および有機溶剤系のどちらでも使用することができる。有機溶剤系シリカゾルの製造に際し、完全に水を有機溶剤に置換する必要はない。前記シリカゾルはＳｉＯ2として０．５〜５０重量％濃度の固形分を含有する。シリカゾル中のシリカ超微粒子の構造は球状、針状、板状等様々なものが使用可能である。また、皮膜形成剤としては、アルコキシシラン、金属アルコキシドや金属塩の加水分解物や、ポリシロキサンをフッ素変性したものなどを用いることができる。
【００６７】
低屈折率層は、上記で述べた材料を例えば溶剤に希釈し、スピンコーティング、ロールコーティングや印刷等によるウェットコーティング法や、真空蒸着、スパッタリング、プラズマＣＶＤ、イオンプレーティング等による気相法で、高屈折率層上に設けて乾燥後、熱や放射線（紫外線の場合は上述の光重合開始剤を使用する）等により硬化させることによって得ることができる。
【００６８】
高屈折率層の形成は、屈折率を高くするために高屈折率のバインダ樹脂を使用するか、高い屈折率を有する超微粒子をバインダ樹脂に添加することによって行なうか、あるいはこれらを併用することによって行なう。高屈折率層の屈折率は１．５５〜２．７０の範囲にあることが好ましい。
【００６９】
高屈折率層に用いる樹脂については、透明なものであれば任意の樹脂が使用可能であり、熱硬化型樹脂、熱可塑性樹脂、放射線（紫外線を含む）硬化型樹脂などを用いることができる。熱硬化型樹脂としては、フェノール樹脂、メラミン樹脂、ポリウレタン樹脂、尿素樹脂、ジアリルフタレート樹脂、グアナミン樹脂、不飽和ポリエステル樹脂、アミノアルキッド樹脂、メラミン−尿素共縮合樹脂、珪素樹脂、もしくはポリシロキサン樹脂等を用いることができ、これらの樹脂に、必要に応じて架橋剤、重合開始剤等の硬化剤、重合促進剤、溶剤、もしくは粘度調整剤等を加えることができる。
【００７０】
高い屈折率を有する超微粒子としては、例えば、紫外線遮蔽の効果をも得ることができる、ＺｎＯ（屈折率ｎ＝１．９）、ＴｉＯ2 （屈折率ｎ＝２．３〜２．７）、ＣｅＯ2 （屈折率ｎ＝１．９５）の微粒子、また、帯電防止効果が付与されて埃の付着を防止することもできる、アンチモンがドープされたＳｎＯ2 （屈折率ｎ＝１．９５）またはＩＴＯ（屈折率ｎ＝１．９５）の微粒子が挙げられる。その他の微粒子としては、Ａｌ2 Ｏ 3（屈折率ｎ＝１．６３）、Ｌａ2 Ｏ 3（屈折率ｎ＝１．９５）、ＺｒＯ2 （屈折率ｎ＝２．０５）、Ｙ2 Ｏ 3（屈折率ｎ＝１．８７）等を挙げることができる。これらの微粒子は単独または混合して使用され、有機溶剤または水に分散したコロイド状になったものが分散性の点において良好であり、その粒径としては、１〜１００ｎｍ、塗膜の透明性から好ましくは、５〜２０ｎｍであることが望ましい。
【００７１】
高屈折率層を設けるには、上記で述べた材料を例えば溶剤に希釈し、スピンコーティング、ロールコーティング、印刷等の方法で基体上に設けて乾燥後、熱や放射線（紫外線の場合は上述の光重合開始剤を使用する）等により硬化させればよい。
【００７２】
電磁波遮蔽層１５は、基本的には金属メッシュ層からなるが、通常は、透明基材、接着剤層、および金属メッシュ層がこの順に積層された積層構造を有するものであり、電磁波遮蔽層１５の透明基材は、図３を引用して説明したフィルム状基材と兼ねていてもよい。
【００７３】
金属メッシュ層は、電磁波遮蔽層１５が上記の積層構造である場合の一つの層である。金属メッシュ層は、プラズマディスプレイ等から発生した電磁波を遮蔽する機能を有するものである。このような金属メッシュ層は、後述する透明基材上に、接着剤層により金属箔が貼り合わせられ、その金属箔がメッシュ状にエッチングされることにより形成される。
【００７４】
金属メッシュ層を構成する金属としては、電磁波遮蔽性を有するものであれば、その種類等は特に限定されるものではなく、例えば銅、鉄、ニッケル、クロム、アルミニウム、金、銀、ステンレス、タングステン、もしくはチタン等を用いることができる。これらのうちでも銅が、電磁波のシールド性、エッチング処理適性や取扱い性の面から好ましい。また用いられる銅箔の種類としては、圧延銅箔、電解銅箔等が挙げられるが、特に、電解銅箔であることが好ましい。これにより、厚さが１０μｍ以下の均一性のよい金属メッシュ層とすることができ、また、金属メッシュ層の表面に黒化処理が施された際に、酸化クロム等との密着性を良好なものとすることができるからである。
【００７５】
黒化処理は、金属箔の一方の面または両面に行なわれていることが好ましい。黒化処理は酸化クロム等により金属メッシュ層の表面を黒化する処理であり、電磁波遮蔽層において、この酸化処理面は、観察者側の面となるように配置される。黒化処理により金属メッシュ層表面に形成された酸化クロム等により、外光が吸収されることから、金属メッシュ層表面で光が散乱することを防止することができ、良好な透過性を得ることが可能な光学機能フィルムとすることができるのである。このような黒化処理は、上記金属箔に黒化処理液を塗布することにより行なうことができる。
【００７６】
黒化処理の方法としては、ＣｒＯ2 水溶液や、無水クロム酸水溶液に酒石酸、マロン酸、クエン酸、乳酸等の異なるオキシカルボン酸化合物を添加して、６価クロムの一部を３価クロムに還元した溶液等を、ロールコート法、エアーカーテン法、静電霧化法、スクイズロールコート法、浸漬法等により塗布し、乾燥させることにより行なうことができる。なお、この黒化処理は、透明基材上に、接着剤層または粘着剤層により金属箔が貼り合わせられ、メッシュ状にエッチングされた後に行なわれるものであってもよい。
【００７７】
この黒化処理された金属箔の表面の黒濃度が０．６以上であることが好ましい。これにより、より非視認性を良好なものとすることができるからである。ここで、黒濃度は、ＣＯＬＯＲ  ＣＯＮＴＲＯＬ  ＳＹＳＴＥＭのＧＲＥＴＡＧ  ＳＰＭ１００−１１（（株）ＫＩＭＯＴＯ製）を用いて、観測視野角１０°、観測光源Ｄ５０、照明タイプとして濃度標準ＡＮＳＩ  Ｔに設定し、白色キャリブレイション後に測定した値である。
【００７８】
また、上記金属箔の膜厚は、１μｍ〜１００μｍの範囲内、中でも５μｍ〜２０μｍの範囲内であることが好ましい。上記範囲より膜厚が厚いと、エッチングによりパターン線幅を細かく高精細化することが困難となり、また上記範囲より膜厚が薄い場合には、十分な電磁波シールド性が得られないからである。
【００７９】
さらに、上記金属箔は、ＪＩＳ  Ｂ０６０１に準拠する十点平均粗さが０．５μｍ〜１０μｍの範囲内であることが好ましい。上記範囲より小さい場合には、上記黒化処理をした場合であっても、光学フィルタ表面の外光が鏡面反射することから、視認性が劣化し、また上記範囲より大きい場合には、接着剤やレジスト等を塗布することが困難となるからである。
【００８０】
金属箔のエッチングは、後述する透明基材上に、接着剤層または粘着剤層を介して金属箔が貼り合わせられた後に行なわれるものである。このエッチングは、通常のフォトリソグラフィー法により行なうことができ、例えば金属箔の表面にレジストを塗布し、乾燥した後、レジストをパターン版で密着露光し、現像処理を行なうことにより得ることができる。
【００８１】
上述したような金属メッシュ層は、表面抵抗が１０-6Ω／□〜５Ω／□の範囲内、中でも１０-4Ω／□〜３Ω／□の範囲内であることが好ましい。一般的に、電磁波遮蔽性は、表面抵抗により測定することができ、この表面抵抗が低いほど、電磁波遮蔽性が良好なものということができる。ここで、上記表面抵抗の値は、表面抵抗測定装置ロレスターＧＰ、（株）ダイヤインスツルメンツ製にてＪＩＳ  Ｋ７１９４「導電性プラスチックの４探針法による抵抗率試験法」に記載される方法にて測定された値である。
【００８２】
エッチング処理された後の金属メッシュ層は、５０μｍ〜５００μｍの範囲内、中でも１００μｍ〜４００μｍの範囲内、特に２００μｍ〜３００μｍの範囲内であることが好ましく、またメッシュ線幅が５μｍ〜２０μｍの範囲内であることが好ましい。メッシュ線幅が上記範囲より細かい場合には、断線が起こる場合があり、電磁波遮蔽性の面から好ましくなく、またメッシュ線幅が上記範囲より太い場合には、可視光の透過率が低く、例えばプラズマディスプレイの輝度が低くなる等という面から好ましくないからである。
【００８３】
また、開口部にはラミネート用接着剤層が、エッチング前に接していた金属箔の表面を反映した粗面を有して露出しているので、凹凸および粗面を解消するため、凹凸をならすのに必要な厚みの透明樹脂層を平坦化層として被覆しておくことが好ましい。このほか、透明導電性薄膜層も電磁波遮蔽層として使用できる。
【００８４】
防汚層は、表面にごみや汚れが付着するのを防止し、あるいは付着した場合に除去を容易にするよう設けるものであり、他の層の機能、例えば反射防止層の透明性や反射防止機能を低下させない範囲で、フッ素系界面活性剤等の界面活性剤、フッ素系樹脂を含む塗料、シリコーン系塗料、シリコーン・フッ素系塗料等の剥離剤、もしくはワックス等をごく薄く、光学性能を変えない程度に塗布し形成したものである。あるいは、恒久的な層として形成してもよい。
【００８５】
耐衝撃性層は、比較的せん断弾性率の低い樹脂で構成され、樹脂としては、アイオノマー樹脂、エチレン／酢酸ビニル共重合体（ＥＶＡ）、ポリ塩化ビニル樹脂、エチレンアクリレート共重合体（ＥＥＡ）、ポリエチレン樹脂、ポリプロピレン樹脂、ポリアミド樹脂、ポリブチラール樹脂、もしくはポリスチレン樹脂などの熱可塑性樹脂等のほか、ポリウレタン樹脂等であってもよい。耐衝撃性層１３は、ポリスチレン・ブタジエン系共重合体、もしくはポリスチレン・ビニルポリイソプレン系共重合体等のゴム弾性を示す熱可塑エラストマー、または、ポリエチレンもしくはポリプロピレンなどのポリオレフィンに熱可塑エラストマーをブレンドしたもの等で構成することもできる。
【００８６】
本発明の光学機能フィルムは種々のディスプレイ、とりわけプラズマディスプレイに適用すると価値が高いが、この適用の際には例えば粘着剤を用いる。粘着剤は、光学機能フィルム１１を適用対象に貼り付けるため、予め、光学機能フィルムに適用しておくことが好ましく、適宜な粘着剤を用いて構成するほか、市販の両面粘着テープを用いて構成することもできる。なお、プラズマディスプレイ１９に適用する際、プラズマディスプレイの前面ガラスに直接に貼り付けてもよいが、ディスプレイパネルとは別体のガラス等に貼り付け、貼り付けたものをプラズマディスプレイの前面に配置してもよい。また、フィルム状基材１２およびフィルム状基材１２に積層すべき各層の間を粘着剤層で接着することもできる。また、光学機能フィルム１１が図２もしくは図３中の下面等に粘着剤層を有する場合、光学機能フィルム１１を保管する際には、粘着剤層を保護する剥離性フィルムを粘着剤層の露出面に積層しておくことが好ましい。
【００８７】
防眩層は、プラズマディスプレイ等のディスプレイの画像が画面の特定の位置で、高い輝度を持つ線状、帯状等の部分が生じる、シンチレーション現象（「ぎらつき」とも言う。）を緩和するためのもので、例えば、透明性樹脂中に透明性樹脂との屈折率差が０．０１〜０．５程度である光拡散剤、例えば、直径数μｍ程度のポリスチレン樹脂やアクリル樹脂等のビーズが分散したもの等で構成され、必要に応じ、支持体としての薄いフィルムを伴なってもよい。
【００８８】
赤外線吸収層、ネオン光遮蔽層、および色調調整層は、別の層として設けてもよいが、粘着剤層や、他の各層を接着させるための粘着剤層等に赤外線吸収色素、ネオン光吸収色素、もしくは色調調整用色素を含有させることにより、粘着剤層や他の部位の粘着剤層と兼ねた層として構成することができる。粘着剤層を構成するための粘着剤としては、可視域の光線透過率が高ければ、その種類等は任意であるが、具体的には、アクリル系粘着剤、シリコン系粘着剤、ウレタン系粘着剤、ポリビニルブチラール系粘着剤、ポリビニルエーテル系粘着剤、エチレン−酢酸ビニル系粘着剤等を用いることができる。
【実施例１】
【００８９】
ジインモニウム系近赤外線吸収色素を次のように合成した。なお、部数は、特に断らない限り、質量基準である。まず、ＤＭＦ３０部中にＮ，Ｎ，Ｎ’，Ｎ’−テトラキス（アミノフェニル）−ｐ−フェニレンジアミン３．８部、ｎ−ブチルブロミド２１部、および炭酸カリウム１５部を加え、温度；８０℃で１時間、９０℃で７時間、および１３０℃で１時間順次反応させた。冷却後、濾過し、この反応液（濾液）にイソプロパノール３０部を加え、５℃以下で１時間撹拌した。生成した結晶をメタノールで洗浄した後、乾燥し薄茶色の結晶２．５部を得た。
【００９０】
ＤＭＦ１０部中に上記で得られた薄茶色の結晶１部を加え、６０℃に加熱溶解した後、ＤＭＦ１０部中に溶解したビストリフルオロメタンスルホニルイミド酸銀０．７８部を加え、３０分反応させた。冷却後析出した銀を濾別した。この反応液（濾液）に水１０部をゆっくりと滴下し、滴下後１５分撹拌した。生成した黒色結晶を濾過し、５０部の水で洗浄し、得られたケーキを乾燥し、前記一般式（１）で表され、対イオン（Ｘ-）が１価陰
イオンとして「ビストリフルオロメタンスルホニルイミド酸イオン」である化合物（ジインモニウム系近赤外線吸収色素）０．５部を得た。得られた化合物は、赤外吸収におけるλｍａｘが１０７６ｎｍ（ジクロロメタン中）、分子吸光係数が１０１，０００、および融点が１８６．５℃（ＤＳＣによる。）である。
【００９１】
透明バインダ樹脂としてのポリメタクリル酸メチル樹脂（三菱レイヨン（株）製、品番；ＢＲ−８０、Ｔｇ；１０５℃、水酸基価；０、酸価；０）をメチルエチルケトン中に固形分比が２０％（質量基準）となるよう溶解した樹脂溶液２５ｇ中に、前記工程で作製したジインモニウム系近赤外線吸収色素０．２ｇ、およびフタロシアニン系近赤外線吸収色素（（株）日本触媒製、品番；「ＩＲ−１」）０．１ｇの２種類の近赤外線吸収色素を添加して十分分散させた後、孔径３．０μｍのＰＴＦＥ製メンブレンフィルタ（アドバンテック東洋（株）製、品番；Ｔ３００Ａ０２５Ａ）に通して得られた近赤外線吸収層形成用塗料組成物を、厚みが１００μｍのポリエチレンテレフタレート（ＰＥＴ）樹脂フィルム（東洋紡績（株）製、品番；「Ａ４３００」）上に、マイヤーバーにて乾燥膜厚が５μｍになるように塗布し、風速５ｍ／ｓｅｃのドライエアーが当たるオーブンにて１００℃で１分間乾燥させて近赤外線吸収層を形成し、近赤外線吸収フィルムを得た。
【実施例２】
【００９２】
濾過フィルムとして、孔径０．２μｍのＰＴＦＥ製メンブレンフィルタ（アドバンテック東洋（株）製、品番；Ｔ０２０Ａ０２５Ａ）を用いた以外は、実施例１と同様に行なって近赤外線吸収フィルムを得た。
【実施例３】
【００９３】
濾過フィルムとして、孔径５．０μｍのＰＴＦＥ製メンブレンフィルタ（ミリポア（株）製、品番；ＪＭＷＰ０２５００）を用いた以外は、実施例１と同様に行なって近赤外線吸収フィルムを得た。
【実施例４】
【００９４】
濾過フィルムとして、孔径１０．０μｍのＰＴＦＥ製メンブレンフィルタ（ミリポア（株）製、品番；ＪＣＷＰ０２５００）を用いた以外は、実施例１と同様に行なって近赤外線吸収フィルムを得た。
【実施例５】
【００９５】
濾過フィルムとして、孔径２５．０μｍのポリエステル製フィルタ（アドバンテック東洋（株）製、品番；ＴＣＷ−２５−ＥＰＳ）を用いた以外は、実施例１と同様に行なって近赤外線吸収フィルムを得た。
【実施例６】
【００９６】
ＴＡＣフィルムを基材とする市販の反射防止フィルム（日本油脂（株）製、商品名；「リアルック８２００ＵＶ」のＴＡＣフィルム側に実施例１で作製した近赤外線吸収層形成用塗料組成物をマイヤーバーにて塗布し、風速５ｍ／ｓｅｃのドライエアーが当たるオーブンにて１００℃で１分間乾燥させて乾燥膜厚が５μｍの近赤外線吸収層を形成し、反射防止機能と近赤外線吸収機能を併せ持つ光学機能フィルムを得た。ここで用いた市販の反射防止フィルムは、ＴＡＣフィルムにハードコート層（厚み；３μｍ）および反射防止・帯電防止層（厚み；０．２μｍ）を設けたものである。
【実施例７】
【００９７】
厚みが１００μｍのポリエチレンテレフタレート（ＰＥＴ）樹脂フィルム（東洋紡績（株）製、品番；「Ａ４３００」）に、片面がクロメート処理により黒化処理されている銅箔（古河サーキットフォイル（株）製、ＥＸＰ−ＷＳ、厚さ９μ）を、ウレタン系接着剤を用いてドライラミネートした後、銅箔上にレジストを塗布して、露光および現像を行なうことにより、不要な銅箔部分をエッチング除去し、３００μｍ□、線幅１０μｍの銅メッシュからなる電磁波遮蔽層を形成した。続いてＰＥＴ樹脂フィルム側を塗布対象として、以降は、実施例１で行なったのと同様にして、近赤外線吸収層形成用塗料組成物を塗布し、乾燥させて、近赤外線吸収層を形成し、電磁波遮蔽機能付きの近赤外線吸収フィルムを得た。
【実施例８】
【００９８】
近赤外線吸収色素の代わりに、ネオン光遮蔽色素であるポルフィリン化合物（山田化学工業（株）製、商品名；「ＴＡＰ１４」）０．１ｇを用いた以外は実施例１におけるのと同様に行ない、近赤外線吸収層に代えてネオン光遮蔽層を形成して、ネオン光遮蔽フィルムを得た。
【実施例９】
【００９９】
近赤外線吸収色素の代わりに、ネオン光遮蔽色素であるシアニン化合物（旭電化工業（株）製、商品名；「ＴＹ１０２」０．０５ｇを用いた以外は実施例１におけるのと同様に行ない、近赤外線吸収層に代えてネオン光遮蔽層を形成して、ネオン光遮蔽フィルムを得た。
【０１００】
（比較例１）
濾過フィルムとして、孔径５０．０μｍのポリエステル製フィルタ（アドバンテック東洋（株）製、品番；ＴＣＷ−５０−ＥＰＳ）を用いた以外は、実施例１と同様に行なって近赤外線吸収フィルムを得た。
【０１０１】
（比較例２）
濾過フィルムを使用しなかった点以外は、実施例１と同様に行なって近赤外線吸収フィルムを得た。
【０１０２】
（評価法）
実施例１〜実施例８、および比較例１、比較例２で得られた各々の近赤外線吸収フィルムにつき、製造直後、および恒温恒湿槽中で６０℃、９０％の環境で１０００時間さらした後における透明性（ヘイズ）、視感透過率、近赤外線（ＮＩＲ）領域透過率（もしくはＮｅ領域透過率）、異物数、クラック、および外観の各項目について測定した結果を「表１」に示す。
【０１０３】
なお、上記の各項目、および「表１」中のその他の項目の測定は、以下の各測定条件で行ったものである。
透明性（ヘイズ）；カラーコンピューター（スガ試験機（株）製、品番；「ＳＭ−Ｃ」を用い、各々の光学機能フィルムから切り出した５０ｍｍ×５０ｍｍの大きさの試験片について求めた。
視感透過率および近赤外線領域透過率（もしくはＮｅ領域透過率）；分光光度計（（株）島津製作所製、品番；「ＵＶ−３１００ＰＣ」を用い、各々の光学機能フィルムから切り出した５０ｍｍ×５０ｍｍの大きさの試験片について測定した。
異物数；各々の光学機能フィルムから切り出した２５０ｍｍ×２５０ｍｍの大きさの試験片１６枚について、スケール付き光学顕微鏡で光学機能フィルムに対し垂直方向から観察したときの大きさ及び個数を観測し、１ｍ2当たりの最大径０．２μｍから３０μｍの異物数、および３μｍ〜１２μｍの異物数を算出した。
クラック：各々の光学機能フィルムから切り出した２５０ｍｍ×２５０ｍｍの大きさの試験片１６枚について、光学顕微鏡で光学機能フィルムに対し垂直方向から観察し、１ｍ2当たりのクラックの有無を確認した。
外観：プラズマディスプレイの前面に光学機能フィルムを設置し、画像が鮮明に認識できるものをＯＫ、不鮮明であるものをＮＧとした。
【表１】
2005301191.tif 000004
【０１０４】
なお、「表１」の項目中、色素の添加量の単位はｇ／ｍ2であり、酸価および水酸基価の単位はｍｇＫＯＨ／ｇ、濾過フィルタの孔径の単位はμｍ、異物数は１ｍ2当たりの最大径が０．２μｍ〜３０μｍの異物の個数、および３μｍ〜１２μｍの異物の個数であり、製造直後および耐湿熱試験後のＮＩＲ領域透過率は近赤外線領域（波長；８００ｎｍ〜１１００ｎｍ）における最大光線透過率を指し、Ｎｅ領域透過率は波長が５６０ｎｍ〜６２０ｎｍの範囲での吸収極大波長における光線透過率を指す。
【０１０５】
「表１」に示されるように、実施例１〜実施例８の光学機能フィルムは、製造直後のヘイズ、視感透過率、近赤外線領域透過率（もしくはＮｅ領域透過率）、クラック、外観、いずれの項目においても極めて優れており、製造後、温度；６０℃および湿度；９０％の環境で１０００時間さらした後においてもほとんど変らずに維持され、従って、実用上十分な耐湿熱性を有していることが分かる。これらに対して、比較例１〜比較例２の光学機能フィルムは、光学機能層（近赤外線吸収層）中の異物量が多い為、６０℃および湿度９０％の環境で１０００時間さらした後にヘイズが増加している。したがって、比較例１〜比較例２の光学機能フィルムは、実用上問題を有するものであると言える。
【図面の簡単な説明】
【０１０６】
【図１】図１は本発明の光学機能フィルムの基本的な積層構造を示す図である。
【図２】種々の光学機能層を有する光学機能フィルムの積層構造を示す図である。
【図３】様々な光学機能層を有する光学機能フィルムの他の積層構造を示す図である。
【符号の説明】
【０１０７】
１、１１……光学機能フィルム
２、１２……フィルム状基材
３……光学機能層
１３……反射防止層
１４……赤外線吸収層
１５……電磁波遮蔽層
【図１】
2005301191.tif 000005
【図２】
2005301191.tif 000006
【図３】
2005301191.tif 000007